(57)【要約】      （修正有）【課題】プロトンに対する感応選択性が高く、室温で動作する水素ガスセンサーを安価に提供する。【解決手段】ピリジン環を導入できる有機化合物（例えば、ピリジン・ＤＰＰ）にプロトンを接触させ、プロトン付加に伴う前記有機化合物の電気抵抗率、光伝導度、光学吸収帯の変化を検知してなる酸並びに水素ガスセンサーに関するものである。【選択図】  図１
2006276029.tif 000002
【特許請求の範囲】
【請求項１】
窒素原子を含む複素環を導入した有機化合物を含み、前記有機化合物へのプロトン付加に伴い、前記有機化合物の電気抵抗率、光伝導度、又は光学吸収帯が変化し得るプロトン受容型ガスセンサーであって、前記有機化合物が窒素原子を含む複素環を導入した有機顔料であり、前記有機顔料がキナクリドン、インジゴ、フタロシアニン、アントラキノン、インダンスロン、アンスアンスロン、ペリレン、ピラゾロン、ペリノン、イソインドリノン、イソインドリン、ジオキサジン、又はそれぞれの誘導体であることを特徴とするプロトン受容型ガスセンサー。
【請求項２】
窒素原子を含む複素環がピリジン系の複素環である請求項１記載のプロトン受容型ガスセンサー。
【発明の詳細な説明】
【技術分野】
【０００１】
本発明はプロトン（Ｈ＋）に対する感応選択性が良好なセンサーに関し、特に水素ガスセンサー及び酸センサーに関するものである。
【背景技術】
【０００２】
近年、製品の製造工程に各種のガスを利用するケースが多く、なかでも半導体の製造工場では、単結晶シリコン基板上にガス化学反応プロセスを採用するため、揮発性があったり、毒性があるガスが多く使用されている。そして、水素ガスはこの種のガスのキャリアガスとして多量に使われている。しかるに、水素ガス自体が爆発性の強いガスであり、水素ガスの漏洩をいち早く検知する必要がある。
【０００３】
更に、石油をはじめとする化石燃料の枯渇が懸念されており、これに代わるエネルギー源として様々なものが研究されている。水素は水の電気分解によって容易に得ることができる上、燃焼生成物が水であり、ＣＯ２やＮＯＸ、ＳＯＸ等を排出しないという特徴を有するもので、非常に優れた次世代エネルギー源といえる。
【０００４】
さて、水素エネルギーを電力に変換する手法としては、水素と酸素の化学反応を使った燃料電池が最も注目を浴びている。特に燃料電池を搭載した燃料電池車は「環境対策車の本命」として有望視されている。しかし、水素は最も軽く小さな分子であるため漏れ易いという特徴があり、かつ発火しやすく燃焼速度も速いために極めて危険な気体といえる。そのため、将来水素エネルギーシステムが普及すれば、水素ガスセンサーの位置付けはますます重要になるものと予想される。
【０００５】
現在、水素ガスセンサーとしては金属酸化物を用いた半導体式のものが代表的である。これは高感度かつ高い信頼性を有しているが、センサー素子自体は高温に加熱する必要がある。そのため、小型及び軽量化、低消費電力化あるいはセンサーの低コスト化には限界があり、多種多様な用途に対応できないと考えられる。
【０００６】
水素ガスセンサーの具体例を示せば、例えば、特開昭５９−１２０９４５号がある。これは、絶縁性基板の一方面に形成された対向する１対の電極と、これらの電極を覆うガス感応膜（ＳｎＯ２）と、基板の反対面に備えたヒータと、このヒータに接続されたリード線と、ガス感応膜上に形成された触媒層（Ｐｔ等）とからなる水素ガスセンサーが提案されている。しかしながら、この水素ガスセンサーでは、触媒層がスクリーン印刷により形成されているため、膜厚の制御が難しくてバラツキが大きく、センサーとしての特性の管理が難しい。さらに、この水素ガスセンサーは、動作温度が４００℃程度の高温であるという難点を有する。
【０００７】
また、例えば半導体製造工場においては、洗浄剤としてイソプロピルアルコールが用いられており、常に空気中に揮散している。このような条件下で、水素ガスの漏洩を確実に検知することは難しく、このため、特開平０１−２５０８５１号に提案されているように、ガス感応膜上にガス不感応薄膜層（ＳｉＯ２、アルミナ等の酸化物等）を設けることが提案されているが、ガス不感応薄膜層の製法が難しく、コストアップは避けられず、センサーの特性を管理するための管理コストも高くなってしまう。
【０００８】
更に、フタロシアニン蒸着膜を用いたガス検出素子の報告はあるが、ガスの吸着／脱着に伴う電気伝導度をモニタするものであり、電子供与性あるいは電子吸引性のガスに対するガス選択性がなくその動作も極めて不安定であった。
【発明の開示】
【０００９】
本発明は上記のような従来の技術に鑑みて開発されたものであり、プロトンに対する感応選択性が良好でかつ室温で動作する水素センサー、酸センサー等のプロトン受容型ガスセンサーを安価に提供するものである。
【００１０】
本発明は、窒素原子を含む複素環を導入した有機化合物にプロトンを接触させ、プロトン付加に伴う前記有機化合物の電気抵抗率、光伝導度、又は光学吸収帯の変化を検知することを特徴とするプロトン受容型ガスセンサーに関する。
また、本発明は、窒素原子を含む複素環がピリジン系の複素環である上記プロトン受容型ガスセンサーに関する。
また、本発明は、前記有機化合物が、窒素原子を含む複素環を導入した有機顔料である上記プロトン受容型ガスセンサーに関する。
また、本発明は、ピリジン環を導入した有機化合物にプロトンを接触させ、プロトン付加に伴う前記有機化合物の電気抵抗率、光伝導度、又は光学吸収帯の変化を検知してなる水素ガスセンサーに関する。
また、本発明は、前記有機化合物がピリジン環を導入した有機顔料である前記水素ガスセンサーに関する。
また、本発明は、前記有機顔料がピロロピロール、キナクリドン、インジゴ、フタロシアニン、アントラキノン、インダンスロン、アンスアンスロン、ペリレン、ピラゾロン、ペリノン、イソインドリノン、イソインドリン、ジオキサジン、又はそれぞれの誘導体である前記水素ガスセンサーに関する。
また、本発明は、前記有機化合物と水素ガスのプロトン化触媒を接触させた前記水素ガスセンサーに関する。
また、本発明は、前記プロトン化触媒がＰｔ、Ｐｄ、Ｎｉ、又はこれらの二成分合金若しくは三成分合金である前記水素ガスセンサーに関する。
また、本発明は、前記有機化合物の膜の片面又は両面に感度促進剤として有機顔料の膜を積層した前記水素ガスセンサーに関する。
また、本発明は、前記有機化合物の膜に接して少なくとも１対の電極を配置して電気抵抗率又は光伝導度の変化を検知する前記水素ガスセンサーに関する。
また、本発明は、前記有機化合物の膜が真空蒸着膜又はスパッター膜である前記水素ガスセンサーに関する。
また、本発明は、基板上に少なくとも１対の電極を対向して配置し、この上に前記有機化合物の膜を有し、有機化合物の膜の片面若しくは両面にプロトン化触媒が接触、又は有機化合物の膜中にプロトン化触媒が分布した素子であって、電極間の電気抵抗率の変化を検知する電気抵抗モードの前記水素ガスセンサーに関する。
また、本発明は、プロトン化触媒を、基板及び電極上、有機化合物の膜上、又は有機化合物の膜中のいずれかに、真空蒸着法又はスパッター法により島状に設けた前記水素ガスセンサーに関する。
また、本発明は、ｎ＋−Ｓｉ基板をゲートとし、基板上に酸化シリコンの絶縁膜を介してソース及びドレイン電極を形成し、さらに酸化シリコン及び電極上に前記有機化合物の膜を形成した電界効果型トランジスタ構造（ＦＥＴ）を有する前記水素ガスセンサーに関する。
また、本発明は、励起光源を組み合わせ、光電導度の変化を検知する光伝導モードの前記水素ガスセンサーに関する。
また、本発明は、フォトダイオード又は電子増倍管を組み合わせ、光学吸収帯の変化を検知する光学吸収帯モードの前記水素ガスセンサーに関する。
また、本発明は、ピリジン環を導入した有機化合物にプロトンを接触させ、プロトン付加に伴う前記有機化合物の電気抵抗率、光伝導度、又は光学吸収帯の変化を検知することを特徴とする酸センサーに関する。
また、本発明は、前記有機化合物がピリジン環を導入した有機顔料である上記酸センサーに関する。
また、本発明は、前記有機顔料がピロロピロール、キナクリドン、インジゴ、フタロシアニン、アントラキノン、インダンスロン、アンスアンスロン、ペリレン、ピラゾロン、ペリノン、イソインドリノン、イソインドリン、ジオキサジン、又はそれぞれの誘導体である上記酸センサーに関する。
本願の開示は、２００３年１０月２２日に出願された特願２００３−３６２４１２号及び２００４年５月１３日に出願された特願２００４−１４４１３８号に記載の主題と関連しており、それらの開示内容は引用によりここに援用される。
【発明を実施するための最良の形態】
【００１１】
本発明のプロトン受容型ガスセンサーは、窒素原子を含む複素環を導入した有機化合物にプロトンを接触させ、プロトン付加に伴う前記有機化合物の電気抵抗率、光伝導度、又は光学吸収帯の変化を検知することを特徴とする。
【００１２】
以下、本発明のプロトン受容性のガスセンサーについて、ピリジン化したピロロピロール顔料を用いた水素ガスセンサーを中心に説明する。
【００１３】
さて、本発明者は有機顔料として知られているピロロピロール（以下、ＤＰＰと称す）の電子構造（特に固体状態における色調）を、分子構造、結晶構造ならびに分子間相互作用の立場から明らかにし、その応用についても種々の提案をしてきた。しかるに、ＤＰＰの中でも、ピリジン環（好ましくは、パラ位に窒素原子）を持つＤＰＰ（以下、ピリジン・ＤＰＰ又はＤＰＰＰと称す）がプロトンに極めて敏感に反応することを突き止めた。即ち、ＤＰＰ骨格にピリジン環を有するピリジン・ＤＰＰはプロトンに対する感受性が極めて高く、プロトン付加に伴い室温で電気抵抗率、光伝導度、光学吸収帯等に大きな変化が現れる。かかる知見に基づいて本発明が完成したもので、信頼性の高い水素ガスセンサーが提供できることが判明したものである。尚、文献{J. Mizuguchi, H. Takahashi and H. Yamakami: Crystal structure of 3,6-bis(4'-pyridyl)-pyrrolo[3,4-c]pyrrole-1,4-dione, Z. Krist. NCS 217, 519-520 (2002)} に示される様に、ピリジン・ＤＰＰには２つの結晶相が存在するが、水素ガスセンサーには特に結晶相Ｉ（ピリジン環の窒素原子がNH…N の水素結合を形成していない結晶相）が好ましい。
【００１４】
【化１】
2006276029.tif 000003
【００１５】
ピリジン・ＤＰＰは光や熱に対して極めて安定であるが、プロトン（Ｈ＋）がやって来ると室温でも即座に反応し、光学吸収帯域は５４０ｎｍ（赤）から５８０ｎｍ（紫）へと変化する。これに伴い電気抵抗率は３〜５桁も低下し、大きな光伝導も出現する。これらの現象のどれを利用しても室温で動作する感度の高い水素ガスセンサーが提供できる。
【００１６】
本発明に使用される有機化合物としては、窒素原子を含む複素環が導入された有機顔料であることが好ましく、例えば、本上記ピリジン・ＤＰＰとその誘導体（化２）、ピリジン化したキナクリドンとその誘導体（化３）、インジゴとその誘導体（化４）、フタロシアニンとその誘導体（化５）、アントラキノンとその誘導体（化６）、インダンスロンとその誘導体（化７）、アンスアンスロンとその誘導体（化８）、ペリレンとその誘導体（化９−１）、（化９−２）、ピラゾロンとその誘導体（化１０）、ペリノンとその誘導体（化１１−１）、（化１１−２）、イソインドリノンとその誘導体（化１２）、イソインドリンとその誘導体（化１３）、ジオキサジン（化１４）とその誘導体等同様な化合物でも可能である。
【００１７】
【化２】
2006276029.tif 000004
【００１８】
【化３】
2006276029.tif 000005
【００１９】
【化４】
2006276029.tif 000006
【００２０】
【化５】
2006276029.tif 000007
【００２１】
【化６】
2006276029.tif 000008
【００２２】
【化７】
2006276029.tif 000009
【００２３】
【化８】
2006276029.tif 000010
【００２４】
【化９】
2006276029.tif 000011
【００２５】
【化１０】
2006276029.tif 000012
【００２６】
【化１１】
2006276029.tif 000013
【００２７】
【化１２】
2006276029.tif 000014
【００２８】
【化１３】
2006276029.tif 000015
【００２９】
【化１４】
2006276029.tif 000016
【００３０】
【化１５】
2006276029.tif 000017
【００３１】
【化１６】
2006276029.tif 000018
【００３２】
更に、本発明にて選択される有機化合物は上記のものに限定されるものではない。本発明にて選択される有機化合物は、窒素原子を含む複素環、好ましくはピリジン系の複素環を導入した有機化合物である。例えば、次のような窒素原子を含む六員環（本発明において、ピリジン系の複素環とも称す）（化１５）を有する有機化合物であっても、或いはシンノリン（化１６）、フタラジン（化１７）、フェナジン（化１８）等の窒素原子を含む縮合環を有する有機化合物であってもよい。
【００３３】
具体的には、上記の（化２）〜（化１４）の化合物において、ピリジン環を（化１５）〜（化１８）に置き換えた化合物が挙げられる。
【００３４】
【化１７】
2006276029.tif 000019
【００３５】
【化１８】
2006276029.tif 000020
【００３６】
【化１９】
2006276029.tif 000021
【００３７】
【化２０】
2006276029.tif 000022
【００３８】
ピリジン環を有するＤＰＰは、例えば、特許公報（Ｂ２）  特公平４−２５２７３号に記載されている方法に従い、シアノピリジンと琥珀酸から合成することができる。さらに、他の窒素原子を有する有機化合物については、例えば、W. Herbst and K. Hunger, Industrial Organic Pigments -Production, Properties, Applications-, VCH Weinheim・New York・Basel・Cambridge (1993)に記載されている方法に従い合成することができる。
【００３９】
以下、更にピリジン・ＤＰＰの例を中心に説明するが、本発明の基本プロセスは次の２過程からなるもので、第１の過程は、水素ガス（水素分子）の解離とプロトン化の過程（Ｈ２→Ｈ＋Ｈ→２Ｈ＋＋２ｅ）、第２の過程は、プロトンのピリジン・ＤＰＰへの付加に伴う物性の変化を検知する過程である。
【００４０】
第１の過程にあって、水素ガスのプロトン化が問題となるが、好ましくはＰｔ、Ｐｄ、Ｎｉ、又はこれらの二成分合金若しくは三成分合金等の触媒を用いることで解決できる。つまり、これらの金属に接触すると水素分子は不安定になり、原子状水素（Ｈ）を経てプロトン化する。具体的には、Ｐｄ、Ｐｔをスパッターすることにより水素ガスのプロトン化を促進することとしたものである。
【００４１】
第２の過程における素子構造は、基本的には少なくとも１対の電極を備え、この電極間にピリジン・ＤＰＰを配したもので、水素ガスをプロトン化する上記の触媒を島状に配置したものである。ここで島状とはスパッター法で作製した膜に電気的な導通が現れない程度に金属粒子が島状に点在している状態である。
【００４２】
従って、本発明の水素ガスセンサーにおいては、有機化合物と水素ガスのプロトン化触媒とが接触していることが好ましい。
【００４３】
本発明の水素ガスセンサーは、好ましくは、上述した有機化合物の膜に接して少なくとも１対の電極を配置して電気抵抗率又は光伝導度の変化を検知する水素ガスセンサーである。また本発明の水素ガスセンサーは、特に好ましくは、基板上に少なくとも１対の電極を対向して配置し、この上に前記有機化合物の膜を有し、有機化合物の膜の片面若しくは両面にプロトン化触媒を接触、又は有機化合物の層中にプロトン化触媒が分布した素子であって、電極間の電気抵抗率の変化を検知する電気抵抗モードの水素ガスセンサーである。有機化合物の膜は、真空蒸着法又はスパッター法により設けることができ、好ましくは真空蒸着法により設けることができる。また、プロトン化触媒は、基板及び電極上、有機化合物の膜上、又は有機化合物の膜中に、真空蒸着法又はスパッター法、好ましくはスパッター法により島状に設けることができる。
【００４４】
具体例としての一つは図１に示すものであり、ガラス等の基板（１）上に櫛形の電極（２、２１、２２）を交互に配置し、触媒として例えばＰｄ（３）を島状にスパッター蒸着（数Å程度）（Ｅ−１０３０イオンスパッター、株式会社日立製作所製）し、この上よりピリジン・ＤＰＰ（４）を膜状に真空蒸着（数−数百Å程度）（ＥＧ２４０型、株式会社東京真空製）する素子構造（Ａ）である。ピリジン・ＤＰＰは、前記化合物２においてＸ＝Ｙであり、Ｘはパラ位に窒素原子を持つピリジン環である。ただし、Ｒ１＝Ｒ２＝Ｒ３＝Ｒ４＝Ｈである。本例は、常温、１％水素ガス雰囲気下で十分な感度が得られた。
【００４５】
なお、図１に示す素子の面積（電極部分）は５ｍｍ×１０ｍｍであり、電極の幅及び電極の間隔は１００μｍである。
【００４６】
又、第２の例は図２に示すものであり、電極（２、２１、２２）上にピリジン・ＤＰＰ（４）を膜状に蒸着し、その表面にＰｄ（３）を島状にスパッターする素子構造（Ｂ）である。
【００４７】
更に、第３の例は図３に示すものであり、プロトン化触媒が有機化合物の膜中に分布した素子構造（Ｃ）である。尚、電極は特に限定されるものではなく、例えば、Ａｌ、ＩＴＯ（Ｉｎｄｉｕｍ−Ｔｉｎ−Ｏｘｉｄｅ：透明電極）、Ａｕ、Ａｇ、Ｐｄ、Ｐｔ、Ｐｄ−Ｐｔ合金等が用いられる。かかる電極間の電気抵抗率変化を検知することにより電気抵抗モードの水素ガスセンサーが完成する。この構造を有する水素ガスセンサーは当然のことながら、酸に見られる蒸気状のプロトンガスを検知することも可能であり、同じ素子構造で酸センサーとしても機能する。
【００４８】
勿論、励起光源を組み合わせた光伝導モードや、フォトダイオード、光電子増倍管等を組み合わせた光学吸収帯変化モードの水素ガスセンサーが提供できることは言うまでもない。これらの素子も先と同様に酸センサーとして動作することは言うまでもない。
【００４９】
さらに第４の例は、図９に示すものである。図９に示す水素ガスセンサーは、所謂、有機ＦＥＴ（電界効果型トランジスタ）の構造を有するセンサーである。ＦＥＴ構造の電極配置を持つ素子の上にプロトン化触媒をスパッターし、さらにこの上に有機化合物層を形成した水素ガスセンサーは更なる感度向上が認められる。図９に示す水素ガスセンサーはｎ＋のＳｉ基板（１４）をゲートとし、この上に酸化シリコンの絶縁膜（１３）を介してソース、ドレイン電極（１２）を形成したもので、ソースとドレイン間に上記の二層膜（島状に形成されたプロトン化触媒層及び有機化合物層）（１１）が形成されている。ここで、Ｖｇ、Ｉｄ、Ｖｓ−ｄはそれぞれゲート電圧、ドレイン電流、ソース・ドレイン電圧である。このようなＦＥＴ構造を有するセンサーはゲート電圧の制御により、上述の櫛型電極のみのセンサーに比べてさらに数倍の感度向上が可能である。
【００５０】
さて、図１の例をもって本発明の原理を更に説明すると、水素ガスは最初にピリジン・ＤＰＰ（４）表面に吸着し、その後ピリジン・ＤＰＰ（４）内部に拡散する。そして、水素ガスはＰｄ（３）に出会い、そこで解離してプロトンとなる（Ｈ２→Ｈ＋Ｈ（解離）→２Ｈ＋＋２ｅ（プロトン化））。このプロトンがピリジン・ＤＰＰ（４）のピリジン環の窒素原子にプロトン付加する。このとき放出される電子により、ピリジン・ＤＰＰ（４）の電気抵抗率は室温で２〜４桁減少する。この抵抗率の減少を電気的に検出して水素ガスセンサーとしたものである。
【００５１】
図４は図１に示す素子の一例における１００％Ｈ２雰囲気下の抵抗率の変化を示すものであり、電極はＩＴＯ、ピリジン・ＤＰＰの厚さは５００Å、触媒にＰｄを用いた。又、図５は同様の実験であるが触媒にＰｔを用いた結果である。図中、ａ（黒丸印）はプロトン付加前、ｂ（白印）はプロトン付加後の夫々の結果を示す。
【００５２】
尚、ピリジン・ＤＰＰのピリジン環の窒素原子がプロトン付加されると上述のように電気抵抗値が減少するばかりでなく、光伝導性も出現する。又、ピリジン・ＤＰＰの可視部の５４０ｎｍ近傍の光学吸収帯は５８０ｎｍへとシフトし、その色調は赤から紫へと変化する。従って、水素ガスセンサーとしての検出方法としては電気抵抗率の変化（電気抵抗モード）、光伝導性の出現（光伝導モード）あるいは光学吸収帯の長波長化（５４０ｎｍ→５８０ｎｍ）（変色モード）の何れかを検出機能とするものである。
【００５３】
図６はピリジン・ＤＰＰ蒸着膜（厚さ１２００Å）のＨＮＯ３蒸気によるプロトン付加前後の吸収スペクトルであり、図７は光伝導スペクトルである。
【００５４】
図１０は図１の素子の他の例における１００％Ｈ２濃度下の電気抵抗率の変化を示すものであり、電極はＩＴＯ、ピリジン・ＤＰＰの厚さは５００Å、触媒にＰｄを用いた。ピリジン・ＤＰＰは、前記化合物２においてＸ＝Ｙであり、Ｘはパラ位に窒素原子を持つピリジン環である。ただし、Ｒ１＝Ｒ２＝Ｒ３＝Ｒ４＝Ｈである。この例ではピリジン・ＤＰＰは昇華精製したものを用いている。
【００５５】
図１１はピリジン・ＤＰＰ蒸着膜（厚さ１２００Å）のＨＮＯ３蒸気によるプロトン付加に伴う電気抵抗率の変化を示すものである。
【００５６】
図１２は図１に示す素子の他の例における電気抵抗率の変化の水素ガス濃度依存性を示すものであり、電極はＩＴＯ、ピリジン・ＤＰＰの厚さは５００Å、触媒にＰｄを用いた。
【００５７】
図１３は図１に示す素子の他の例における時間応答特性を示すものであり、電極はＩＴＯ、ピリジン・ＤＰＰの厚さは５００Å、触媒にＰｄを用いた。
【００５８】
図１４は図１の素子構造を持つ他の例であり、有機化合物としてピリジン・ＤＰＰに換え、ピリジン・ペリレンを用いた素子の電気抵抗率の変化を示す例である。ピリジン・ペリレンは、前記化合物９−１においてＸ＝Ｙであり、Ｘはパラ位に窒素原子を持つピリジン環である。ただし、Ｒ１＝Ｒ２＝Ｒ３＝Ｒ４＝Ｈである。電極はＩＴＯ、ピリジン・ペリレンの厚さは５００Å、触媒にＰｄを用いた。図中、ａ（黒丸印）はプロトン付加前、ｂ（白印）はプロトン付加後の夫々の結果を示す。ピリジン・ペリレンの電気抵抗率は、水素ガスの有無により約２００００倍以上変化している。ピリジン・ペリレンを用いた素子は、ピリジン・ＤＰＰと同様、触媒にＰｔを用いても同じ反応を示す。
【００５９】
また、上述の種々の有機化合物を用いた場合にも、ピリジン・ＤＰＰ及びピリジン・ペリレンの場合と同様に、水素ガスの有無により大幅な電気抵抗率の変化が確認できる。
【００６０】
尚、センサーの感度を上げる目的で、ピリジン・ＤＰＰの上面又は下面、あるいはピリジン・ＤＰＰの上下面にフタロシアニン類等の有機顔料薄膜を感度促進剤として設けることもできる。又、ピリンジン・ＤＰＰとフタロシアニン類の共蒸着することも可能である。ピリジン・ＤＰＰとフタロシアニン類との比率は膜厚比で約１０：１位であり、共蒸着の場合の重量比は約１０：１位程度である。
【００６１】
以上、本発明を窒素原子を含む複素環を導入した有機化合物としてピリジン・ＤＰＰを用いた水素ガスを検知するセンサーを中心に説明したが、上述の通り、窒素原子を含む複素環はピリジンに限定されるものではなく、上述のトリアジン、ピラジン、ピリミジン、ピリダジン等を用いることが可能である。また、検知するガスも水素ガスに限定されるものではなく、硝酸ガス、塩化水素ガス、弗化水素ガス等の解離してプロトンを生じるであればいずれのガスであっても、本発明のセンサーにより検知することが可能である。
【００６２】
本発明は、プロトンに対する感応選択性が良好な水素センサーを安価に提供することができるものであり、近年のように水素ガスをキャリアとして使用する製造工場、水素ガス保管施設や、水素ガスをエネルギー源として用いるいわゆる燃料電池にあって、水素ガスの検知や漏洩事故防止対策に大きな働きをなすセンサーが提供できたものである。また、本発明は、水素センサーに限らず、酸センサーを始めとする広く高感度のプロトン受容型ガスセンサーを安価に提供することができるものであり、硝酸ガス、弗化水素ガス、塩化水素ガス等の有毒ガスの発生の可能性のある製造工場などにおいても、種々のプロトン供与性ガスの検知や漏洩事故防止対策に大きな働きをなすセンサーが提供できたものである。
【実施例】
【００６３】
（実施例１）
１．電気抵抗モード
図１の構造を持つ素子を水素ガスや硝酸ガス、塩化水素ガス、弗化水素ガス、アンモニアガス等の雰囲気中に入れると電気抵抗が急速に低下する。通常はピリジン・ＤＰＰの電気抵抗率は非常に高く絶縁体に近いので、電極間に電圧を印加し、流れる微小電流を検知する。即ち、この微小電流の変化を検出、増幅することによりセンサーとして用いる。本発明による素子は電気抵抗率の変化が１〜４桁以上あるので非常に検出しやすい。但し検出系すなわち入力系が高インピーダンスとなるので回路設計にその対応をすることが望ましい。例えば、検出信号増幅回路の前段に高入力インピーダンスＯＰアンプを用いたバッファを入れインピーダンス変換を行うなどの処置が有効である。
【００６４】
具体的な回路としては、図１に示す素子を用いて図８に示す回路としたものであり、対向する電極（２１、２２）を１つ置きに接続して、一方を電源（５）の陰極に繋ぎ、もう一方を陽極に繋ぐ。この電極と電源の閉回路中に電流を検出する回路（６）を入れ、ピリジン・ＤＰＰ／Ｐｄの電気抵抗率の変化による電流の変化を検出することになる。
【００６５】
（実施例２）
２．光伝導モード
電気抵抗モードと素子の構造は同じであるが、異なる点は基板としてガラス板、ならびに電極としてＩＴＯを用いた。この素子に可視光を照射すると電気抵抗が大幅に減少（光伝導現象）し、水素ガスを検知することができる。
【００６６】
（実施例３）
３．吸収帯モード
この光学吸収帯モードでは電極は不要であり、その他の構造は電気抵抗モードならびに光伝導モードと同じである。ピリジン・ＤＰＰ膜にプロトン付加が起こると５４０ｎｍ吸収バンドは５８０ｎｍにシフトするので、光学吸収帯の変化を半導体検出器や光電子増倍管で検知し、水素ガスのセンサーに利用するモードである。
【００６７】
電気抵抗ならびに光伝導モードは何れの場合も基本的には電気抵抗の変化をセンサーに利用するものである。動作モードとしては直流、交流どちらを用いた検出方法も使用できる。
【産業上の利用可能性】
【００６８】
本発明はプロトンに対する感応選択性が良好なプロトン受容型ガスセンサー、特に水素ガスセンサーを安価に提供するものであり、その検知手段も多彩であり、電気抵抗モード、光伝導モード、光学吸収帯モードの変化を検知するものであり、水素ガスの検知や漏洩事故防止対策に大きな寄与をするもので、その利用範囲は極めて広範である。また、弗化水素ガス等の酸センサーとしても有効である。
【図面の簡単な説明】
【００６９】
【図１】図１は本発明の第１の素子構造を示す概念図である。
【図２】図２は本発明の第２の素子構造を示す概念図である。
【図３】図３は本発明の第３の素子構造を示す概念図である。
【図４】図４は図１のピリジン・ＤＰＰ素子（触媒Ｐｄ）における電気抵抗率の変化を示す図である。
【図５】図５は図１のピリジン・ＤＰＰ素子（触媒Ｐｔ）における電気抵抗率の変化を示す図である。
【図６】図６はピリジン・ＤＰＰへのプロトン付加前後の吸収スペクトルである。
【図７】図７はピリジン・ＤＰＰへのプロトン付加前後の光伝導スペクトルである。
【図８】図８は電気抵抗変化を検知する回路の概念図である。
【図９】図９は本発明の第４の素子構造を示す概念図である。
【図１０】図１０は図１のピリジン・ＤＰＰ素子（触媒Ｐｄ）における電気抵抗率の変化を示す図である。
【図１１】図１１はピリジン・ＤＰＰへのプロトン付加前後の電気抵抗率である。
【図１２】図１２は図１のピリジン・ＤＰＰ素子（触媒Ｐｄ）における電気抵抗率の変化の水素ガス濃度依存性を示す図である。
【図１３】図１３は図１のピリジン・ＤＰＰ素子（触媒Ｐｄ）における電気抵抗率の時間応答特性を示す図である。
【図１４】図１４は図１のピリジン・ペリレン素子（触媒Ｐｄ）における電気抵抗率の変化を示す図である。
【図１】
2006276029.tif 000023
【図２】
2006276029.tif 000024
【図３】
2006276029.tif 000025
【図４】
2006276029.tif 000026
【図５】
2006276029.tif 000027
【図６】
2006276029.tif 000028
【図７】
2006276029.tif 000029
【図８】
2006276029.tif 000030
【図９】
2006276029.tif 000031
【図１０】
2006276029.tif 000032
【図１１】
2006276029.tif 000033
【図１２】
2006276029.tif 000034
【図１３】
2006276029.tif 000035
【図１４】
2006276029.tif 000036